(57)【特許請求の範囲】
【請求項１】
セラミック焼結体からなる絶縁基板の主面に発光素子搭載部を有し、該発光素子搭載部に銀系の金属層を備える発光素子搭載用基板であって、前記金属層の少なくとも一部がガラス層で被覆されており、前記絶縁基板と前記金属層との間に、ガラス成分と無機物フィラーとを主成分としてなる、焼結温度が前記金属層の焼結温度と近似した接着層が介在しており、前記無機物フィラーが前記絶縁基板に焼結して接合していることを特徴とする発光素子搭載用基板。
【請求項２】
前記ガラス層は、軟化点が、前記接着層の前記ガラス成分の軟化点よりも高く、銀の融点よりも低いガラス成分を主成分としてなることを特徴とする請求項１に記載の発光素子搭載用基板。
【請求項３】
前記金属層は、前記ガラス層側よりも前記接着層側においてガラスの含有率が高いことを特徴とする請求項１に記載の発光素子搭載用基板。
【請求項４】
前記絶縁基板の前記主面に、平面視で前記接着層および前記金属層が収まる形状および寸法の凹部が形成されており、前記接着層および前記金属層は、厚み方向の少なくとも一部が前記凹部内に位置していることを特徴とする請求項１に記載の発光素子搭載用基板。
【請求項５】
セラミック焼結体からなる絶縁基板の主面に発光素子搭載部を有し、該発光素子搭載部に銀系の金属層を備え、該金属層の少なくとも一部がガラス層で被覆されてなる発光素子搭載用基板の製造方法であって、
セラミックグリーンシートを焼結させてセラミック焼結体からなる絶縁基板を作製する工程と、
銀を主成分とする導体ペーストと、ガラス成分と無機物フィラーとを主成分とする、焼結温度が前記導体ペーストの焼結温度に近似した接着用ペーストと、軟化点が、前記接着用ペーストのガラス成分の軟化点より高く、銀の融点より低いガラス成分を主成分として含むガラスペーストとを準備する工程と、
前記接着用ペースト，前記導体ペーストおよび前記ガラスペーストを絶縁基板の前記主面に順次、前記導体ペーストと前記絶縁基板との間に前記接着用ペーストが介在し、前記ガラスペーストが前記導体ペーストの少なくとも一部を被覆するように層状に被着させる工程と、
前記接着用ペースト，前記導体ペーストおよび前記ガラスペーストを塗布した前記絶縁基板を焼成して、前記接着用ペーストが焼結してなる接着層を介して、前記導体ペーストが
焼結してなる金属層を前記絶縁基板に接着させるとともに、前記ガラスペーストが溶融した後に固化してなるガラス層で前記金属層の少なくとも一部を被覆させる工程とを備えることを特徴とする発光素子搭載用基板の製造方法。
【発明の詳細な説明】
【技術分野】
【０００１】
本発明は、例えば、発光ダイオードや半導体レーザ等の発光素子を搭載するための発光素子搭載用基板およびその製造方法に関する。
【背景技術】
【０００２】
近年、ＬＥＤ（発光ダイオード）やＬＤ（半導体レーザ）等の発光素子の高輝度化や白色化に伴い、照明や携帯電話や大型液晶テレビのバックライト等の多様な分野で発光素子が光源として多く用いられてきている。
【０００３】
このような発光素子を用いた光源には、高信頼，長寿命，高発光効率，低発熱量，高速応答性，耐衝撃性，小型化，軽量化および耐環境性等の特性が求められる。特に、長期にわたって高い発光効率を維持できることが要求される。
【０００４】
これらの要求を満たすために、また、外部からの機械的な衝撃や化学的な作用に対する保護や、プリント回路基板等の外部基板への実装性（電気的な接続の信頼性等）の向上等を目的に、発光素子は一般に、セラミック焼結体や有機樹脂を絶縁基板として用いて作製された発光素子搭載用基板に搭載され、蛍光体の成分を含有する透明な樹脂で封止された発光装置として用いられている。
【０００５】
発光素子搭載用基板において、光の反射率を高くするために、光の反射率が高い物質である（可視光において光の反射率が金属材料中最大である）銀を、絶縁基板のうち発光素子が搭載される主面に光の反射や放熱のための金属層として被着させる場合もある。
【０００６】
このような銀を絶縁基板上に金属層（発光素子に電力を供給するための配線導体や光を反射させるための反射層）として被着させる方法として、銀の融点以下で同時焼成することが可能なガラスセラミック焼結体を絶縁基板に適用することが考えられる。
【０００７】
しかしながら、ガラスセラミック焼結体は酸化アルミニウム質焼結体や、窒化アルミニウム質焼結体，窒化珪素質焼結体等のセラミック焼結体と比較して、熱伝導率が低いため、絶縁基板の放熱性が比較的低い。そのため、ガラスセラミック焼結体を用いて絶縁基板を作製した発光装置は、ある電流値以上になると、駆動電流−光出力特性（Ｉ−Ｌ特性）が飽和する傾向があった。つまり、高い電流を流して発光素子が発する熱が増えると、その熱を放散することが難しくなり、この熱に起因して、発光装置の光出力量が、電流の増加に見合う程度に十分に増加しない。そのため、ガラスセラミック焼結体を高光出力が求められる電球や蛍光灯等の照明用途等の絶縁基板の材料に用いることは困難であった。
【０００８】
そこで、このような問題を解決する方法として、熱伝導率の高いセラミック焼結体を絶縁基板として用い、この絶縁基板の主面に銀等の反射率の高い金属層をポストファイヤ（後焼成）法にて形成するという手段が考えられる。
【先行技術文献】
【特許文献】
【０００９】
【特許文献１】特開平11−214582号公報
【特許文献２】特開9−221375号公報
【特許文献３】特開2009−164309号公報
【発明の概要】
【発明が解決しようとする課題】
【００１０】
しかしながら、ポストファイヤ法で銀等の金属層を形成した場合、つまり、既に高温で焼成済みのセラミック焼結体からなる絶縁基板上に銀を用いて作製した導体ペーストを塗布し、焼成して金属層を形成した場合には、絶縁基板と金属層との間の接合強度を強くすることが難しいという問題点があった。これは、既に焼結しているセラミック焼結体と導体ペーストとの間では、焼成時に、両者をアンカー効果等によって接合するガラス成分の拡散（絶縁基板から金属層への拡散）が不十分になりやすいことによる。
【００１１】
そのため、発光素子を搭載する際に生じる応力や、温度サイクルの付加される条件下において、各材料（絶縁基板および金属層等）の熱膨張率の差によって生じる熱応力等の応力に起因して、金属層が絶縁基板から剥離してしまう可能性があった。
【００１２】
特に、電球やヘッドライト等の照明用の発光装置は高い発光量が求められるため、発光素子から発生する熱がより大きくなる傾向があり、これに伴い、上記応力による金属層の絶縁基板からの剥離の可能性が大きくなる。
【００１３】
このような問題を解決する方法として、導電ペースト中にガラス成分を添加することで、絶縁基板と金属層間にガラスを介在させ、接合強度を高くする方法が考えられる。
【００１４】
しかし、このように導電ペースト中にガラス成分を添加すると、金属層の表面に反射率の低いガラス成分が存在することとなり、反射率が低下してしまう。
【００１５】
また、例えば特許文献１に示されているように、絶縁基板と金属層との間にガラス層を介在させることが考えられるが、特許文献１に開示されている技術は、セラミックス基板本体と導体パターンとガラス層とを同時焼成する技術であり、この技術を上記ポストファイヤ法による金属層の被着に適用すると、金属層を絶縁基板に、所定のパターンで強固に被着させることが難しい。
【００１６】
例えば、特許文献１においては、ガラスペースト（ガラス層）のガラス成分としてセラミックスグリーンシート（セラミックス基板本体）に用いるのと同様のものを用いることが示唆されているが、この場合には、次のような問題が生じる可能性がある。
【００１７】
すなわち、セラミックスグリーンシートに用いられるガラス成分の軟化点が、セラミックス基板の焼成温度に対応して高い。このような軟化点が高いガラスを用いて銀等と同時焼成すると、ガラス層が軟化しないため、銀等の金属層の絶縁基板に対する接合を効果的に補強することが難しい。
【００１８】
本発明は、このような従来の問題点に鑑みて完成されたものであり、その目的は、酸化アルミニウム質焼結体等のセラミック焼結体からなる絶縁基板上に銀系の金属層が強固に接合された、光の反射率の向上および放熱性の向上において有効な発光素子搭載用基板およびその製造方法を提供することにある。
【課題を解決するための手段】
【００１９】
本発明の発光素子搭載用基板は、セラミック焼結体からなる絶縁基板の主面に発光素子搭載部を有し、該発光素子搭載部に銀系の金属層を備える発光素子搭載用基板であって、前記金属層の少なくとも一部がガラス層で被覆されており、前記絶縁基板と前記金属層との間に、ガラス成分と無機物フィラーとを主成分としてなる、焼結温度が前記金属層の焼結温度と近似した接着層が介在しており、前記無機物フィラーが前記絶縁基板に焼結して接合していることを特徴とする。
【００２０】
また、本発明の発光素子搭載用基板は、上記構成において、前記ガラス層は、軟化点が
、前記接着層の前記ガラス成分の軟化点よりも高く、銀の融点よりも低いガラス成分を主成分としてなることを特徴とする。
【００２１】
また、本発明の発光素子搭載用基板は、上記構成において、前記金属層は、前記ガラス層側よりも前記接着層側においてガラスの含有率が高いことを特徴とする。
【００２２】
また、本発明の発光素子搭載用基板は、上記構成において、前記絶縁基板の前記主面に、平面視で前記接着層および前記金属層が収まる形状および寸法の凹部が形成されており、前記接着層および前記金属層は、厚み方向の少なくとも一部が前記凹部内に位置していることを特徴とする。
【００２３】
本発明の発光素子搭載用基板の製造方法は、セラミック焼結体からなる絶縁基板の主面に発光素子搭載部を有し、該発光素子搭載部に銀系の金属層を備え、該金属層の少なくとも一部がガラス層で被覆されてなる発光素子搭載用基板の製造方法であって、
セラミックグリーンシートを焼結させてセラミック焼結体からなる絶縁基板を作製する工程と、
銀を主成分とする導体ペーストと、ガラス成分と無機物フィラーとを主成分とする、焼結温度が前記導体ペーストの焼結温度に近似した接着用ペーストと、軟化点が、前記接着用ペーストのガラス成分の軟化点より高く、銀の融点より低いガラス成分を主成分として含むガラスペーストとを準備する工程と、
前記接着用ペースト，前記導体ペーストおよび前記ガラスペーストを絶縁基板の前記主面に順次、前記導体ペーストと前記絶縁基板との間に前記接着用ペーストが介在し、前記ガラスペーストが前記導体ペーストの少なくとも一部を被覆するように層状に被着させる工程と、
前記接着用ペースト，前記導体ペーストおよび前記ガラスペーストを塗布した前記絶縁基板を焼成して、前記接着用ペーストが焼結してなる接着層を介して、前記導体ペーストが焼結してなる金属層を前記絶縁基板に接着させるとともに、前記ガラスペーストが溶融した後に固化してなるガラス層で前記金属層の少なくとも一部を被覆させる工程と
を備えることを特徴とする。
【発明の効果】
【００２４】
本発明の発光素子搭載用基板によれば、上記構成を備え、絶縁基板と金属層との間に、ガラス成分と無機物フィラーとを主成分としてなる、焼結温度が金属層の焼結温度に近似した接着層が介在しており、無機物フィラーが絶縁基板に焼結して接合していることから、絶縁基板と金属層との間の接合強度を向上させることができる。すなわち、ポストファイヤ法で金属層が焼結する時に、その金属層と絶縁基板の主面との間に介在している接着層も焼結し、これらの焼結に際して、接着層に含有されるガラス成分が金属層内に接着層側から拡散する。また、接着層のガラス成分は、軟化して絶縁基板内にも拡散する。そのため、絶縁基板と接着層との間、および接着層と金属層との間でいわゆるアンカー効果が発生し、金属層の絶縁基板に対する接合強度が向上する。
【００２５】
また、接着層のガラス成分が焼結する際に、無機物フィラーは接着層中に分散するように存在する。この無機物フィラー（焼成時には軟化、溶融していない）が、軟化したガラス成分の流れを妨げるため、接着層が広がらない。
【００２６】
また、金属層の少なくとも一部がガラス層で被覆されているので、金属層の表面が酸化や硫化等の化学反応を起こすことを抑制することができる。そのため、化学反応に伴う金属層の変色を抑制して、金属層の光の反射率を高く維持することができる。
【００２７】
したがって、酸化アルミニウム質焼結体等のセラミック焼結体からなる絶縁基板上に銀
系の金属層が強固に接合されているとともに、金属層の変色を抑制することが可能で、光の反射率を高める上でも有効な発光素子搭載用基板を提供することができる。
【００２８】
なお、この発光素子搭載用基板においては、接着層中に無機物フィラーを含有しているので、発光素子にて発生した熱を、伝導率の高い無機物フィラーを介して絶縁基板に伝え、さらに絶縁基板から外部に放散させることもできる。
【００２９】
また、本発明の発光素子搭載用基板によれば、ガラス層は、軟化点が、接着層のガラス成分の軟化点よりも高く、銀の融点より低いガラス成分を主成分としてなる場合には、ガラス層を軟化させて金属層を被覆させる時の温度で銀が溶融しないため、ガラス層と銀系の金属層を同時に焼成し、形成することが可能となる。
【００３０】
また、この場合には、焼成が終わった時点において金属層の少なくとも一部がガラス層で被覆されているため、焼成後、室温に下がるまでの高い温度にある金属層の活性が高い状態において、金属層が外気に接することを抑制して、金属層の酸化や硫化等の抑制をする上でも有効である。
【００３１】
また、本発明の発光素子搭載用基板によれば、金属層は、ガラス層側よりも接着層側においてガラスの含有率が高い場合には、金属層と接着層との間の接合強度をより大きくし、さらに、金属層の表面における光の反射率を高くすることができる。
【００３２】
すなわち、この場合には、金属層におけるガラスの含有率が接着層側で大きいので、このガラスによるアンカー効果がより大きくなり、接合強度を向上させることができる。また、ガラス層側、つまり露出表面側において光の反射率が銀よりも低いガラスの含有率が低く抑えられているので、金属層の表面における光の反射率を高くする上で有効である。
【００３３】
また、本発明の発光素子搭載用基板は、絶縁基板の主面に、平面視で接着層および金属層が収まる形状および寸法の凹部が形成されており、接着層および金属層は、厚み方向の少なくとも一部が凹部内に位置している場合には、絶縁基板と接着層および金属層が接する面が大きくなることから、金属層の絶縁基板に対する接合強度をさらに向上させることができる。
【００３４】
すなわち、この場合には、凹部内に位置する接着層および金属層は凹部の底面に加えて凹部の側面にも接合するため、接合面積が大きくなり、接着層および金属層の絶縁基板に対する接合強度が大きくなる。
【００３５】
本発明の発光素子搭載用基板の製造方法によれば、上記各工程を備え、絶縁基板の主面の少なくとも一部に、ガラス成分と無機物フィラーとを主成分として作製した、焼結温度が導体ペーストに近似した接着用ペーストと、銀を主成分とする導体ペーストと、軟化点が、接着用ペーストのガラス成分の軟化点より高く、銀の融点より低いガラス成分を主成分として含むガラスペーストとを順に、導体ペーストと絶縁基板との間に接着用ペーストが介在し、ガラスペーストが導体ペーストの少なくとも一部を被覆するように層状に被着させた後に焼成するようにしたことから、上記のような、絶縁基板に対する金属層の接合強度の高い発光素子搭載用基板を製作することができる。
【００３６】
つまり、焼成後に、絶縁基板の主面に金属層を、これらの絶縁基板および金属層のいずれに対してもガラス成分のアンカー効果によって強固に接合させた接着層を介して接合させた構造とした発光素子搭載用基板を製作することができる。したがって、絶縁基板に対する金属層の接合強度が高い発光素子搭載用基板を製作することが可能な製造方法を提供することができる。
【図面の簡単な説明】
【００３７】
【図１】本発明の発光素子搭載用基板の実施の形態の一例を示す断面図である。
【図２】本発明の発光素子搭載用基板の実施の形態の他の例を示す断面図である。
【図３】（ａ）〜（ｅ）はそれぞれ本発明の発光素子搭載用基板の製造方法の一例を工程順に示す断面図である。
【図４】（ａ）〜（ｅ）はそれぞれ本発明の発光素子搭載用基板の製造方法の他の例を工程順に示す断面図である。
【発明を実施するための形態】
【００３８】
本発明の発光素子搭載用基板およびその製造方法について、添付の図面を参照しつつ説明する。なお、以下の説明において、光（可視光）の反射率を単に反射率という場合がある。
【００３９】
（発光素子搭載用基板）
図１は、本発明の発光素子搭載用基板の実施の形態の一例を示す断面図である。図１において１は絶縁基板，２は接着層，３は金属層，４はガラス層である。主面に発光素子搭載部１ａを有する絶縁基板１と、絶縁基板１の発光素子搭載部１ａに被着された金属層３と、金属層３を被覆するガラス層３とによって、発光素子７を搭載するための発光素子搭載用基板９が基本的に構成されている。
【００４０】
絶縁基板１は、発光素子７を主面（この実施の形態の例では上面）に搭載するための基体であり、主面（上面。以下、単に上面という場合がある。）に発光素子搭載部１ａを有している。絶縁基板１は、上面に、発光素子搭載部１ａを取り囲む枠体が積層されていてもよい。
【００４１】
絶縁基板１は、例えば、酸化アルミニウム質焼結体や窒化アルミニウム質焼結体，窒化珪素質焼結体等のセラミック焼結体からなる。絶縁基板１は、例えば酸化アルミニウム質焼結体からなる場合であれば、酸化アルミニウムを主成分とし、酸化珪素や酸化カルシウム，酸化マグネシウム等を添加して作製した原料粉末を有機溶剤およびバインダとともにシート状に成形して複数のセラミックグリーンシートを作製し、これらのセラミックグリーンシートを積層し、焼成することによって作製されている。
【００４２】
絶縁基板１の発光素子搭載部１ａには、接着層２を介して金属層３が被着されている。接着層２は金属層３を絶縁基板１に強固に接合させるためのものである。また、金属層３は、絶縁基板１に搭載される発光素子７と電気的に接続されて発光素子７に必要な電力を供給するための配線導体（符号なし）や、発光素子７が発する光を外側（上方向）に反射するための反射層（符号なし）等である。金属層３は、発光素子搭載部１ａよりも外側に形成されていてもよい。
【００４３】
金属層３は、配線導体として用いられる場合であっても、発光装置としての発光の効率を高くするために、発光素子７が発する光を効果的に反射するものである必要がある。そのため、金属層３を形成する導体材料としては、金属中で光の反射率が最大である銀が主成分として用いられる。つまり、金属層３は、銀または銀を主成分とする合金材料によって形成された、銀系の金属層３である。
【００４４】
金属層３は、金属層３の表面における光の反射率を高くする上で、銀の含有率を95〜100質量％程度とすることが好ましい。
【００４５】
接着層２は、絶縁基板１および金属層３の両方に対して接着強度の高い材料によって形
成されている。このような接着層２として、ガラス成分と無機物フィラーとを主成分としてなる、焼結温度が金属層３の焼結温度と近似した焼結体が用いられている。
【００４６】
接着層２は、金属層３の絶縁基板１に対する接合の強度を高くするためのものであるため、金属層３の全域において金属層３と絶縁基板１との間に介在していることが好ましい。
【００４７】
なお、接着層２による金属層３と絶縁基板１との間の接合強度を高める効果を得る上では、金属層３の面積に対して90％程度以上の範囲で、金属層３と絶縁基板１との間に接着層２が介在していることが好ましい。この場合、平面視（透視）して、接着層２が金属層３の一部に偏っているよりも、金属層３の全域に偏りなく分布している方が好ましい。
【００４８】
また、接着層２は、金属層３の外周よりも外側に延長されて、絶縁基板１の上面に被着していてもよい。つまり、接着層２を金属層３よりも広めに被着させて、接着層２を金属層３と絶縁基板１との間に介在させる際の作業性を高め、発光素子搭載用基板９の生産性の向上等の効果を得るようにしてもよい。また、接着層２を絶縁基板１の主面の略全面に形成しても良い。この場合、金属層３と絶縁基板１との間に確実に接着層２を介在させることがより容易にできる。
【００４９】
接着層２および金属層３は、酸化アルミニウム質焼結体等のセラミック焼結体からなる絶縁基板１の主面に、接着層２となるガラス成分と無機物フィラーとを主成分とする接着用ペーストと、金属層３となる導体ペーストとを順次塗布し、これらを焼成（いわゆるポストファイヤ）することによって形成されている。
【００５０】
ポストファイヤ法で金属層３が焼結する時に、その金属層３と絶縁基板１の上面との間に介在している接着層２も焼結し、これらの焼結に際して、接着層２に含有されるガラス成分が金属層３内に接着層２側から拡散する。また、接着層２のガラス成分は、軟化して絶縁基板１内にも拡散する。また、焼成時に接着層２の無機物フィラーは絶縁基板１に焼結して接合する。そのため、絶縁基板１と接着層２との間、および接着層２と金属層３との間でいわゆるアンカー効果が発生し、金属層３の絶縁基板１に対する接合強度が向上する。
【００５１】
つまり、接着層２を上記構成としたことによって、無機物フィラーと絶縁基板１（既に焼結したセラミック焼結体からなるもの）との結合によってガラス成分の流れ出しを抑制することができる。また、接着層２の焼結温度が金属層３の焼結温度と近似していることから、金属層３が焼結する際に接着層２のガラス等の成分が金属層３中に入り込み、接着層２と金属層３との間でアンカー効果を有効に得ることができる。そのため、絶縁基板１上に金属層３が強固に接合された発光素子搭載用基板９を提供することができる。
【００５２】
なお、接着層２および金属層３は、例えば絶縁基板１を形成するセラミック焼結体が酸化アルミニウム質焼結体であるときに、それぞれの焼成温度の差が絶対値で約15℃程度以内（−15〜＋15℃程度）であれば、上記の効果を十分に得ることができる。
【００５３】
金属層３となる導体ペーストは、例えば、銀の粉末、または銀の粉末に炭酸セシウムや炭酸ルビジウム、炭酸ストロンチウム等のアルカリ金属元素またはアルカリ土類金属元素の炭酸塩の粉末を添加した原料に有機溶剤およびバインダを添加し、混練することによって作製される。
【００５４】
接着層２（接着層２となる接着用ペースト）のガラス成分および無機物フィラーは、接着層２の焼結温度が金属層３の焼結温度と近似するようなものを用いる必要がある。この
ようなガラス成分としては、ホウケイ酸系ガラスやリチウムケイ酸系ガラス等が挙げられる。また、無機物フィラーとしては、銀系の金属層３との同時焼成（ポストファイヤ）時に溶融しないものである必要があり、具体的には酸化アルミニウムや、窒化アルミニウム、窒化ケイ素、銀、銅等が挙げられる。
【００５５】
上記のガラス成分は、軟化点が銀の融点よりも低いため、金属層３と同時焼成する際に軟化して、焼結途中の金属層３の内部に拡散することができる。また、軟化したガラス成分は絶縁基板１の内部（絶縁基板１を構成するセラミック焼結体の空隙等の内部）に拡散する。このガラス成分によってアンカー効果が生じる。
【００５６】
また、酸化アルミニウムや、窒化アルミニウム、窒化ケイ素，銀，銅等からなる無機物フィラーは、その融点が金属層３の主成分である銀の融点以上であるため、金属層３と同時に焼成する際に溶融することはない。また、これらの無機物フィラーは、焼成時に接着層２の熱膨張を抑制することで、金属層３が所望の位置からずれてしまうことを防ぐ。
【００５７】
そのため、接着層２は、焼成時にガラス成分が軟化してアンカー効果を生じることができるとともに、この軟化したガラス成分が接着層２の所定パターンから外側に流れ出ることも抑制されたものとすることができる。
【００５８】
このようなアンカー効果を得るためには、例えば、接着層２の厚みが10〜30μｍ程度の場合であれば、接着層２におけるガラス成分の含有率が80質量％程度以上であることが望ましい。また、接着層２を所定パターンに形成することも考慮すれば、接着層２におけるガラス成分の含有率が80質量％以上、かつ95質量％以下（無機物フィラーが５質量％以上かつ20質量％以下）であることが、より望ましい。
【００５９】
なお、この発光素子搭載用基板９においては、接着層２中に酸化アルミニウムや窒化アルミニウム，窒化ケイ素，銀，銅等からなる無機物フィラーが含有されているので、発光素子にて発生した熱を、伝導率の高い無機物フィラーを介して絶縁基板１に伝え、さらに絶縁基板１から外部に放散させることもできる。
【００６０】
無機物フィラーの形状は、球状や楕円球状，不定形状等であり、接着ペーストの印刷性や接着層２の厚さ，上記の熱伝導性，経済性等の条件を考慮して適宜選択すればよい。
【００６１】
金属層３は、少なくとも一部がガラス層４で被覆されている。ガラス層４は、銀系の金属層３の酸化や硫化を抑制するためのものである。金属層３の銀は、空気中において酸化や硫化といった化学変化を起こす可能性がある。そのため、金属層３をガラス層４で被覆することによって、この化学変化を抑制し、化学変化に起因する金属層３の反射率の低下を抑制している。
【００６２】
ガラス層４は、金属層３の反射率の低下を抑制する上では、金属層３をより広い範囲で被覆することが好ましく、金属層３の全面を被覆することが最も好ましい。ただし、金属層３を上記配線導体として用いるときには、金属層３の全面をガラス層４で被覆する場合であっても、発光素子５と金属層３との電気的な接続のために、ガラス層４の一部に開口部（符号なし）を設けておく必要がある。この場合、開口部において露出する金属層３の露出面に対して、ニッケルや金等のめっき層５を被着させて、この露出面における酸化や硫化を抑制するとともに、ボンディングワイヤ等の導電性接続材の接続性（ボンディング性等）を向上させるようにしてもよい。
【００６３】
ガラス層４は、例えば、ＳｉＯ２およびＢ２Ｏ３を含み、かつ、ＣａＯ，ＳｒＯ，Ａｌ２Ｏ３，ＭｇＯおよびＢａＯの１種以上を含むホウケイ酸系のガラス等のガラス成分を主
成分として形成されている。
【００６４】
なお、ガラス材料の軟化点の調整は、例えばＣａＯやＳｒＯ，Ａｌ２Ｏ３，ＭｇＯおよびＢａＯのうち選択した材料のＳｉＯ２およびＢ２Ｏ３に対する組成比を変えることによって行うことができる。
【００６５】
このようなガラス成分の粉末を有機溶剤およびバインダと混練して作製したガラスペーストを金属層３となる導体ペーストの少なくとも一部を被覆するように塗布し、焼成することによってガラス層４を形成することができる。
【００６６】
また、上記ガラス層４の開口部は、ガラス層４となるガラスペーストを塗布する際に、塗布用のマスクパターン（印刷法による塗布用の版面）に、開口部に相当する非印刷部分を設けておくようにすればよい。
【００６７】
ガラス層４は、例えば金属層３の一部を被覆する場合に、金属層３の外周部から、この外周部に隣接する絶縁基板１の上面にかけて被覆するようにすれば、金属層３の外周部における絶縁基板１からの剥がれを抑制する効果も期待できる。この場合、接着層２を金属層３よりも外側に延ばして被着させておいて、この接着層２の金属層３よりも外側に出ている部分にガラス層４を接合させるようにしてもよい。このようにすれば、接着層２とガラス層４とで金属層３を包んだような形態になり、また、ガラス層４の外周部分も接着層２を介して絶縁基板１により強固に接合される。そのため、金属層３の絶縁基板１に対する接合をより強固にすることができるとともに、金属層３の酸化や硫化をより効果的に抑制することもできる。
【００６８】
ガラス層４について、軟化点が、接着層２のガラス成分の軟化点よりも高く、銀の融点よりも低いガラス成分を主成分としてなるものである場合には、次のような効果を得ることができる。
【００６９】
すなわち、ガラス層４を軟化させて金属層３を被覆させる時の温度で銀が溶融しないため、ガラス層４と銀系の金属層３を同時に焼成し、形成することが可能となる。つまり、焼成が終わった時点において金属層３の少なくとも一部がガラス層４で被覆されているため、焼成後、室温に下がるまでの高い温度にある活性が高い状態において、金属層３の酸化や硫化等の抑制をすることが可能となる。
【００７０】
また、この発光素子搭載用基板９において、金属層３は、ガラス層４側よりも接着層２側においてガラスの含有率が高い場合には、金属層３と接着層２との間の接合強度をより大きくし、さらに、金属層３の表面における光の反射率を高くすることができる。
【００７１】
すなわち、この場合には、金属層３におけるガラスの含有率が接着層２側で大きいので、このガラスによるアンカー効果がより大きくなり、接合強度が大きくなる。また、接着層２側、つまり露出表面側において光の反射率が銀よりも低いガラスの含有率が低く抑えられるので、金属層３の表面における光の反射率を高くする上で有効である。
【００７２】
金属層３におけるガラスの含有率は、接着層２から金属層３へのガラス成分の拡散量に応じて変化する。このガラス成分について、金属層３内部における拡散、つまり金属層３の接着層２側からガラス層４側への拡散を抑制することによって、金属層３のガラス含有率をガラス層４側よりも接着層２側において高くすることができる。
【００７３】
金属層３内部におけるガラス成分の拡散を抑制するためには、ガラス成分として、軟化点が比較的高いもの（例えば、上記ＳｉＯ２およびＢ２Ｏ３を含み、かつ、ＣａＯ，Ｓｒ
Ｏ，Ａｌ２Ｏ３，ＭｇＯおよびＢａＯの１種以上を含むホウケイ酸系のガラス等）を用いるようにすればよい。
【００７４】
なお、金属層３の表面における反射率を、例えば約90％以上に高くするためには、金属層３の表面部分が銀で構成されガラスが含まれないようにすればよい。
【００７５】
また、発光素子搭載用基板９は、図２に示すように、絶縁基板１の主面に、平面視で接着層２および金属層３が収まる形状および寸法の凹部１ｂが形成されており、接着層２および金属層３は、厚み方向の少なくとも一部が凹部１ｂ内に位置している場合には、絶縁基板１と接着層２および金属層３が接する面が大きくなることから、金属層３の絶縁基板１に対する接合強度をさらに向上させることができる。図２は、本発明の発光素子搭載用基板９の実施の形態の他の例を示す断面図である。図２において図１と同様の部位には同様の符号を付している。
【００７６】
凹部１ｂの深さは、例えば接着層２の厚み程度（約10〜30μｍ程度）に設定すればよい。この場合には、接着層２および金属層３のうち、接着層２の厚み方向のほぼ全部が凹部１ｂ内に位置し、凹部１ｂの底面および側面において接着層２と絶縁基板１とが接合されている。そのため、接着層２の絶縁基板１に対する接合の強度を効果的に高めることができる。
【００７７】
なお、図２に示す例においては、凹部１ｂの深さは接着層２の厚みと金属層３の厚みとを合わせた深さになっている。また、併せた接着層２が金属層３の外周よりも外側に延長されて絶縁基板１の主面に被着され、この延長された部分が金属層３の側面まで被覆しているとともに、凹部１ｂの側面の下端から上端にかけて被着してる。これによって、接着層２の絶縁基板１に対する接合面積をより大きくして、接着層２を介した金属層３の絶縁基板１に対する接合強度をより効果的に高めるようにしている。凹部１ｂを有する絶縁基板１の作製方法については後述する。
【００７８】
（発光素子搭載用基板の製造方法）
次に、本発明の発光素子搭載用基板の製造方法を説明する。図３は、本発明の発光素子搭載用基板の製造方法を工程順に示す断面図である。図３において図１と同様の部位には同様の符号を付している。
【００７９】
本発明の発光素子搭載用基板で製作する発光素子搭載用基板は、例えば図１に示すような、セラミック焼結体からなる絶縁基板１の主面に発光素子搭載部１ａを有し、この発光素子搭載部１ａに銀系の金属層３を備え、この金属層３の少なくとも一部がガラス層４で被覆されている発光素子搭載用基板９である。銀系の金属層３は、銀または銀を主成分とする合金からなる。絶縁基板１を形成する酸化アルミニウム質焼結体等のセラミック焼結体の焼結温度（例えば酸化アルミニウム質焼結体の場合には約1500〜1600℃）に対して銀の融点（約960℃）が低いため、まず絶縁基板１を作製し、その後、絶縁基板１の主面に
銀系の金属層を焼結させて被着させる（つまりポストファイヤ法で被着させる）必要がある。
【００８０】
まず、図３（ａ）に示すように、セラミックグリーンシートを焼結させてセラミック焼結体からなる絶縁基板１を作製する。セラミックグリーンシートは、前述した本発明の発光素子搭載用基板９についての説明の場合と同様の材料を用い、同様の方法で作製することができる。すなわち、例えば、酸化アルミニウムに酸化珪素等を添加して作製した原料粉末を有機溶剤およびバインダとともにシート状に成形して複数のセラミックグリーンシートを作製し、これらのセラミックグリーンシートを必要に応じて積層し、約1300〜1600℃の温度で焼成することによって作製することができる。
【００８１】
次に、銀を主成分とする導体ペーストと、ガラス成分と無機物フィラーとを主成分とする、焼結温度が前記導体ペーストの焼結温度に近似した接着用ペーストと、軟化点が、前記接着用ペーストのガラス成分の軟化点より高く、銀の融点より低いガラス成分を主成分として含むガラスペーストとを準備する。これらのペーストを、以下の工程で説明するように、順次絶縁基板１の主面（上面）に層状に被着させる。なお、接着用ペーストおよび導体ペーストは、後述する接着用ペースト（接着層２）を介した導体ペースト（金属層３）の絶縁基板１に対する接合強度高める効果を得る上では、それぞれの焼成温度の差が絶対値で15℃程度以内（−15〜＋15℃程度）になるように準備することが好ましい。各ペーストの詳細については、以下に説明する。
【００８２】
次に、図３（ｂ）に示すように、絶縁基板１の主面に上記接着用ペースト22を層状に被着させる。
【００８３】
接着用ペースト22は、ガラス成分と無機物フィラーとを主成分として作製するものであり、焼結温度が後述する導体ペーストの焼結温度に近似したものとする必要がある。このような接着用ペースト22は、例えば前述した本発明の発光素子搭載用基板９についての説明の場合と同様の材料を用い、同様の方法で作製することができる。
【００８４】
すなわち、ガラス成分として、ＳｉＯ２およびＢ２Ｏ３を含み、かつ、ＣａＯ，ＳｒＯ，Ａｌ２Ｏ３，ＭｇＯおよびＢａＯの１種以上を含むホウケイ酸系のガラス等等を用い、無機物フィラーとして酸化アルミニウムや銀等の粉末を用い、これらのガラス成分の粉末と銀等の粉末とを有機溶剤およびバインダとともに混練し、ペースト状とすることによって、接着用ペースト22を作製することができる。また、接着用ペースト22の絶縁基板１に対する被着は、例えばスクリーン印刷法等の印刷法によって行なうことができる。
【００８５】
次に、図３（ｃ）に示すように、銀系の導体材料を用いて作製した導体ペースト33を、この導体ペースト33と絶縁基板１（主面）との間に、前の工程で被着させた接着用ペースト22が層状に介在するように被着させる。
【００８６】
導体ペースト33も、例えば前述した本発明の発光素子搭載用基板９についての説明の場合と同様の材料を用い、同様の方法で作製することができる。
【００８７】
すなわち、例えば、銀の粉末、または銀の粉末に炭酸セシウムや炭酸ルビジウム、炭酸ストロンチウム等のアルカリ金属元素またはアルカリ土類金属元素の炭酸塩の粉末を添加した原料に有機溶剤およびバインダを添加し、混練することによって作製することができる。銀等の粉末と有機溶剤およびバインダとの混練は、例えば三本ロールミル等を用いて行なう。また、導体ペースト33の絶縁基板１に対する被着も、例えばスクリーン印刷法等の印刷法によって行なうことができる。
【００８８】
次に、図３（ｄ）に示すように、軟化点が、接着用ペースト22のガラス成分の軟化点より高く、銀の融点より低いガラス成分を主成分として含むガラスペースト44を、前の工程で被着させた導体ペースト33と絶縁基板１との間に接着用ペースト22が介在し、このガラスペースト44が導体ペースト33の少なくとも一部を被覆するように層状に被着させる。
【００８９】
このガラスペースト44も、例えば前述した本発明の発光素子搭載用基板９についての説明の場合と同様の材料を用い、同様の方法で作製することができる。
【００９０】
そして、接着用ペースト22，導体ペースト33およびガラスペースト44を塗布した絶縁基板１を焼成して、接着用ペースト22が焼結してなる接着層２を介して、導体ペースト33が
焼結してなる金属層３を絶縁基板１に接着させるとともに、ガラスペースト44が溶融した後に固化してなるガラス層４で金属層３の少なくとも一部を被覆させることによって、図３（ｅ）に示すような発光素子搭載用基板９を製作することができる。
【００９１】
この焼成は、接着用ペースト22，導体ペースト33およびガラスペースト44の同時焼成であり、絶縁基板１に対してはポストファイヤになる。焼成の際に、まず軟化点が低い接着用ペースト22のガラス成分が軟化する。次に、この軟化したガラス成分が導体ペースト33の中に拡散すると同時に、導体ペースト33における銀等の粉末の焼結が始まる。この際に、軟化したガラス成分は絶縁基板１の内部にも拡散する。次に、接着用ペースト22のガラス成分に比べて軟化点が高いガラスペースト44のガラス成分が軟化して導体ペースト33を被覆する層状になり、その後、冷却に伴って、透明なガラス層４になる。焼成時のピーク温度は、銀の融点を超えない程度の温度（例えば約900℃）に設定する。
【００９２】
なお、図３（ｅ）に示す例においては、ガラス層４に開口部（符号なし）を設け、この開口部において露出する金属層３をめっき層５で被覆している。めっき層５は、前述したようなニッケルや金等のめっき層であり、電解めっき法や無電解めっき法によって、開口部において露出した金属層３の表面に被着させることができる。
【００９３】
本発明の製造方法で製作する発光素子搭載用基板９は、例えば図２に示したような、絶縁基板１の主面に凹部１ｂを有し、この凹部１ｂに接着層２および金属層３の厚み方向の少なくとも一部を位置させたものであってもよい。凹部１ｂを有する発光素子搭載用基板の製造方法を、図４を参照して説明する。なお、図４（ａ）〜（ｅ）は、それぞれ、本発明の発光素子搭載用基板の製造方法の他の例を工程順に示す断面図である。図４において図３と同様の部位には同様の符号を付している。なお、以下の説明において、前述した製造方法についての説明と同様の部分については省略する。
【００９４】
まず、図４（ａ）に示すように、主面（上面）に凹部１ｂを有する絶縁基板１を作製する。凹部１ｂを有する絶縁基板１は、複数のセラミックグリーンシートを積層して絶縁基板１となるセラミックグリーンシートの積層体を作製し、この積層体のうち主面側、つまり最上層または最上層から下側に複数の層のセラミックグリーンシートについて、凹部１ｂに対応した開口部を設けておくことによって作製することができる。
【００９５】
次に、図４（ｂ）および図４（ｃ）に示すように、凹部１ｂの底面から順次、接着用ペースト22および導体ペースト33を層状に被着させる。接着用ペースト22および導体ペースト33は、前述した場合と同様の材料を用いて同様の方法で作製し、同様の方法で被着させることができる。
【００９６】
次に、図４（ｄ）に示すように、ガラスペースト44を、導体ペースト33の少なくとも一部を被覆するように層状に被着させる。このガラスペースト44も、前述した場合と同様の材料を用い、同様の方法で被着させることができる。
【００９７】
その後、絶縁基板１の凹部１ｂの底面から順次、接着ペースト22と導体ペースト33とを被着させ、導体ペースト33の少なくとも一部を被覆するように被着させた絶縁基板１を前述した場合と同様に焼成すれば、図４（ｅ）に示す発光素子搭載用基板９を製作することができる。
【００９８】
この例においても、ガラス層４に開口部（符号なし）を設け、この開口部において露出した金属層３の表面をめっき層５で被覆している。製作した発光素子搭載用基板９は、凹部１ｂ内に接着層２および金属層３が形成されているため、接着層２および金属層３の絶縁基板１に対する接合をより強くすることができる。
【符号の説明】
【００９９】
１・・・絶縁基板
１ａ・・発光素子搭載部
１ｂ・・凹部
２・・・接着層
３・・・金属層
４・・・ガラス層
５・・・めっき層
７・・・発光素子
９・・・発光素子搭載用基板
22・・・接着用ペースト
33・・・導体ペースト
44・・・ガラスペースト
【図１】
0005773630.tif 000002
【図２】
0005773630.tif 000003
【図３】
0005773630.tif 000004
【図４】
0005773630.tif 000005